(57)【要約】【課題】複層構成のポリエステルフィルムに関し、低光沢感を有し、カールの発生を抑えることができ、破断なく効率良く製造できる積層ポリエステルフィルムを提供する。【解決手段】少なくともＡ層、Ｂ層及びＣ層を順次備えた積層ポリエステルフィルムであって、Ａ層及びＣ層は、ポリエステルを主成分樹脂として含有し、且つ粒子を含有する層であり、Ｂ層はポリエステルを主成分樹脂として含有する層であり、一方の表層側のＡ層は、共重合成分を０．１〜１０ｍｏｌ％含有するポリエステルを主成分樹脂とし、且つ、真比重０．５〜２．０、および平均粒径２．０〜１０．０μｍの粒子をＡ層（１００質量％）中に３〜１０質量％含有することを特徴とする積層ポリエステルフィルムである。【選択図】  なし【特許請求の範囲】
【請求項１】
少なくともＡ層、Ｂ層及びＣ層を順次備えた積層ポリエステルフィルムであって、
Ａ層及びＣ層は、ポリエステルを主成分樹脂として含有し、且つ粒子を含有する層であり、Ｂ層はポリエステルを主成分樹脂として含有する層であり、
一方の表層側のＡ層は、共重合成分を０．１〜１０ｍｏｌ％含有するポリエステルを主成分樹脂とし、且つ、真比重０．５〜２．０および平均粒径２．０〜１０．０μｍの粒子をＡ層（１００質量％）中に３〜１０質量％含有することを特徴とする積層ポリエステルフィルム。
【請求項２】
他方の表層側のＣ層は、共重合成分を０〜１０ｍｏｌ％含有するポリエステルを主成分樹脂とする層であり、Ｃ層の主成分樹脂であるポリエステルの共重合成分の含有割合よりも、Ａ層の主成分樹脂であるポリエステルの共重合成分の含有割合の方が高く、且つ、両者の差が５ｍｏｌ％以下であることを特徴とする請求項１に記載の積層ポリエステルフィルム。
【請求項３】
Ａ層の主成分樹脂であるポリエステルが、共重合成分を含有するポリエチレンテレフタレートである請求項１または２に記載の積層ポリエステルフィルム。
【請求項４】
前記共重合成分を含有するポリエチレンテレフタレートの融点が２４０℃以下である請求項３に記載の積層ポリエステルフィルム。
【請求項５】
前記Ｃ層が含有する粒子の含有量は、Ａ層が含有する粒子の含有量よりも少ないことを特徴とする請求項１〜４の何れかに記載の積層ポリエステルフィルム。
【請求項６】
前記Ｃ層が含有する粒子の含有量は、Ｃ層（１００質量％）中に０．０２〜１０質量％であることを特徴とする請求項１〜５の何れかに記載の積層ポリエステルフィルム。
【請求項７】
前記Ｃ層側表面の平均表面粗さ（Ｒａ）よりも、前記Ａ層側表面の平均表面粗さ（Ｒａ）の方が大きいことを特徴とする請求項１〜６の何れかに記載の積層ポリエステルフィルム。
【請求項８】
前記Ｃ層側表面の平均表面粗さ（Ｒａ）は０．０１μｍ〜１．０μｍである請求項１〜７の何れかに記載の積層ポリエステルフィルム。
【請求項９】
前記Ａ層側表面に離型層を形成してなる構成を備えた請求項１〜８の何れかに記載の積層ポリエステルフィルム。
【請求項１０】
少なくとも一方向に延伸された延伸フィルムである請求項１〜９の何れかに記載の積層ポリエステルフィルム。
【発明の詳細な説明】
【技術分野】
【０００１】
本発明は、低光沢感を有しており、製品に優れた意匠性を付与することができる積層ポリエステルフィルムに関する。
【背景技術】
【０００２】
ポリエチレンテレフタレートやポリエチレンナフタレートに代表されるポリエステルフィルムは、機械的強度、寸法安定性、平坦性、耐熱性、耐薬品性、光学特性等に優れた特性を有し、コストパフォーマンスに優れるため、各種用途に使用されている。
【０００３】
製品の外観を艶消し外観に仕上げるため、表面をマット調に仕上げたポリエステルフィルムを製品に貼り付けたり、このマット調表面を製品に転写したりすることが提案されている。
【０００４】
このように、表面をマット調に仕上げたポリエステルフィルムとして、例えば特許文献１には、無機粒子および／または有機粒子を０．１質量％以上１０質量％以下含有するポリエステルＡ層を最外層に有する基材フィルムのＡ層にメラミン樹脂を主成分とする塗膜層が積層されてなり、該塗膜層が積層された面の光沢度が３０以下である離型用二軸配向ポリエステルフィルムが開示されている。
【０００５】
特許文献２には、基材層と少なくとも一方の表面に粒子含有の艶消し層とを有する積層ポリエステルフィルムであって、該艶消し層表面の平均表面粗さ（Ｒａ）が４００〜１０００ｎｍ、１０点平均粗さ（Ｒｚ）が４０００〜８０００ｎｍであり、該表面における光沢度（Ｇ６０）が６〜２０であり、かつ、表面の突起のボイド破れ率が２０％以下であることを特徴とする、二軸配向ポリエステルフィルムが開示されている。
【０００６】
特許文献３には、無機粒子および／または有機粒子を含有するポリエステルＡ層を少なくとも一方の最外層に有し、該最外層のポリエステルＡ層表面の平均表面粗さＲａが０．３８μｍ以上１．０μｍ以下であり、ポリエステルＡ層表面の粗さ曲線要素の平均長さＲＳｍが１０μｍ以上８０μｍ以下である、離型用二軸配向ポリエステルフィルムが開示されている。
【先行技術文献】
【特許文献】
【０００７】
【特許文献１】特開２０１５−６６８０５号公報
【特許文献２】特開２０１６−９７５２２号公報
【特許文献３】特開２０１６−１７５２２９号公報
【発明の概要】
【発明が解決しようとする課題】
【０００８】
上述のように、ポリエステルフィルムを複層構成とし、その表面層に粒子を含有させてフィルム表面を粗面化してマット調に形成すれば、このポリエステルフィルムを製品表面に直接貼り付けたり、或いは、当該ポリエステルフィルムの表面を対象物表面に当接してプレス圧着し、その後、当該ポリエステルフィルムを剥離して当該対象物表面に前記粗面化した表面状態を転写したりすることにより、当該製品の表面をマット調の外観に仕上げることができる。
【０００９】
しかしながら、ポリエステルフィルムを複層構成とし、その表面層に粒子を含有させてフィルム表面を粗面化すると、ポリエステルフィルムがカールし易くなるばかりか、製造工程で破断が生じ易くなり、生産効率が低下するという課題を抱えていた。
【００１０】
そこで本発明は、複層構成のポリエステルフィルムに関し、低光沢感を有しており、それでいて、カールの発生を抑えることができ、さらには、破断なく効率良く製造することができる、新たな積層ポリエステルフィルムを提供せんとするものである。
【課題を解決するための手段】
【００１１】
本発明は、少なくともＡ層、Ｂ層及びＣ層を順次備えた積層ポリエステルフィルムであって、Ａ層及びＣ層は、ポリエステルを主成分樹脂として含有し、且つ粒子を含有する層であり、Ｂ層はポリエステルを主成分樹脂として含有する層であり、一方の表層側のＡ層は、共重合成分を０．１〜１０ｍｏｌ％含有するポリエステルを主成分樹脂とし、且つ、真比重０．５〜２．０および平均粒径２．０〜１０．０μｍの粒子をＡ層（１００質量％）中に３〜１０質量％含有することを特徴とする積層ポリエステルフィルムを提案する。
【発明の効果】
【００１２】
本発明が提案する積層ポリエステルフィルムは、表面側のＡ層及びＣ層をいずれも粒子を含有する層とし、且つ、低光沢感を演出するＡ層が含有する粒子の真比重、大きさと含有量を規定することにより、低光沢感を有しており、それでいて、カールの発生を抑えることができ、さらには、破断なく効率良く製造することができる。さらに、光沢感を演出するＡ層の主成分樹脂であるポリエステルとして、共重合成分を０．１〜１０ｍｏｌ％含有するポリエステルを用いることにより、Ａ層表面に比較的大きな高さの突起を多数形成することができるようになるため、低光沢感をより一層優れたものとすることができる。
【発明を実施するための形態】
【００１３】
次に、実施の形態例に基づいて本発明を説明する。但し、本発明が次に説明する実施形態に限定されるものではない。
【００１４】
＜＜本積層ポリエステルフィルム＞＞
本発明の実施形態の一例に係る積層ポリエステルフィルム（「本積層ポリエステルフィルム」と称する）は、少なくともＡ層、Ｂ層及びＣ層を順次備えた積層ポリエステルフィルムである。
【００１５】
本積層ポリエステルフィルムは、少なくともＡ層、Ｂ層及びＣ層を順次備えていればよいから、前記各層間に他の層が介在してもよいし、また、Ａ層及びＣ層の表面側に他の層が積層されていてもよい。一例としては、後述する離型層をＡ層又はＢ層の表面に積層する場合などを挙げることができる。ただし、これに限定するものではない。
【００１６】
本積層ポリエステルフィルムは、無延伸フィルム（シート）であっても延伸フィルムであってもよい。中でも、少なくとも一方向に延伸された延伸フィルムであることが好ましく、中でも二方向に延伸された延伸フィルムであることがより好ましい。延伸によって、Ａ層表面に比較的大きな高さを有する突起をＡ層表面に多数形成することができる。
【００１７】
＜Ａ層＞
Ａ層は、ポリエステルを主成分樹脂として含有し、且つ粒子を含有する層である。
本積層ポリエステルフィルムにおいて、Ａ層は低光沢感を演出する役割を備えた層であり、低光沢感をより一層優れたものとするため、Ａ層表面は、比較的大きな高さを有する突起が多数、言い換えれば密度高く形成された表面であるのが好ましい。
ここで、「主成分樹脂」とは、各層において、構成する樹脂成分のうち最も含有割合の多い樹脂の意味である。
【００１８】
（ポリエステルＡ）
Ａ層の主成分樹脂をなすポリエステルＡは、共重合成分を０．１〜１０ｍｏｌ％含有するポリエステルであるのが好ましい。当該共重合成分を０．１ｍｏｌ％以上含有すれば、Ａ層を軟らかくすることができ、Ａ層表面の突起の高さをより大きくすることができる。他方、当該共重合成分が１０ｍｏｌ％以下であれば、破断なく効率よく製造できることから、好ましい。また、本積層ポリエステルフィルムが延伸フィルムである場合は、共重合成分の割合が上記範囲内であることによって、延伸配向化及び熱固定が可能となることから好ましい。
かかる観点から、ポリエステルＡは、共重合成分を０．１〜１０ｍｏｌ％含有するのが好ましく、中でも１ｍｏｌ％以上或いは８ｍｏｌ％以下、その中でも３ｍｏｌ％以上或いは６ｍｏｌ％以下含有するのがさらに好ましい。
【００１９】
なお、通常、エチレングリコールを原料の１つとしてポリエステルを製造（重縮合）する場合、エチレングリコールの一部は変性してジエチレングリコールとなってポリエステル骨格に導入される。このジエチレングリコールを副生ジエチレングリコールと称し、その副生量は、重縮合の様式（エステル交換法、直接重縮合）等によっても異なるが、エチレングリコールのうち１〜５ｍｏｌ％程度である。本発明においては、エチレングリコールから副生されるジエチレングリコールは、共重合成分として扱わないものとする。
【００２０】
上記ポリエステルＡは、芳香族ジカルボン酸と脂肪族グリコールとを重縮合させて得られるものであればよい。前記芳香族ジカルボン酸としては、例えばテレフタル酸、２，６−ナフタレンジカルボン酸などを挙げることができ、他方の脂肪族グリコールとしては、例えばエチレングリコール、ジエチレングリコール、１，４−シクロヘキサンジメタノール等を挙げることができる。
【００２１】
上記ポリエステルＡは、上述のように、共重合成分を含有する共重合ポリエステルであるのが好ましく、中でも共重合成分を含有するポリエチレンテレフタレート（「共重合ポリエチレンテレフタレート」と称する）がより好ましい。
かかる共重合ポリエチレンテレフタレートの共重合成分は、ジカルボン酸成分として、例えばイソフタル酸、フランジカルボン酸、２，６−ナフタレンジカルボン酸、アジピン酸およびセバシン酸等から選ばれる一種または二種以上を挙げることができ、他方のグリコール成分として、例えばジエチレングリコール、プロピレングリコール、ブタンジオール、１，４−シクロヘキサンジメタノール、ネオペンチルグリコール等から選ばれる一種または二種以上を挙げることができる。
中でも、共重合ポリエチレンテレフタレートの共重合成分は、該共重合ポリエチレンテレフタレートの融点が２４０℃以下となるような共重合成分であるのが好ましく、２３５℃以下となるような共重合成分であるのがより好ましく、２３０℃以下となるような共重合成分であるのがさらに好ましい。ポリエステルＡの融点が２４０℃以下となることで、延伸後の熱処理時にＡ層表面に比較的大きな高さを有する突起が現れやすくなり、十分な低光沢性を有するフィルムが得られるため好ましい。
【００２２】
（粒子）
Ａ層は、低光沢感を演出できるようにＡ層表面を粗面化するため、平均粒径２．０〜１０．０μｍの粒子をＡ層（１００質量％）中に３〜１０質量％含有するのが好ましい。
【００２３】
Ａ層が含有する粒子は、平均粒径２．０〜１０．０μｍであるのが好ましい。
Ａ層が平均粒径２．０μｍ以上の粒子を含有することにより、Ａ層の表面を粗面化することができ、マット調とすることができる。但し、粒子が大き過ぎると、フィルム製造時のポリエステル押出工程におけるフィルターの圧力上昇が大きくなり生産性が低下する可能性がある。
よって、Ａ層が含有する粒子の平均粒径は、２．０〜１０．０μｍであるのが好ましく、中でも３．０μｍ以上或いは８．０μｍ以下、その中でも４．０μｍ以上或いは６．０μｍ以下であるのがさらに好ましい。
なお、Ａ層の粒子の平均粒径は、１０個以上の粒子Ｘを走査型電子顕微鏡（ＳＥＭ）観察して粒子Ｘの直径を測定し、その平均値として求めることができる。その際、非球状粒子の場合は、最長径と最短径の平均値を各粒子Ｘの直径として測定することができる。他の層における粒子の平均粒径についても同様である。
粒子の平均粒径の測定は、原料段階で粒子自体を測定してもよいし、積層ポリエステルフィルムとした後に、各層中に含有する粒子を測定してもよい。
【００２４】
上記粒子の形状は任意である。例えば球状、塊状、棒状、扁平状等のいずれでもよい。但し、均一なマット面を得られるという観点から、球状であるのが好ましい。
粒子の硬度、比重、色等については特に制限はないし、種類の異なる２種類以上を併用してもよい。
【００２５】
上記粒子は、マット感付与可能な粒子であれば特に限定されるものではない。例えば無機粒子であっても、有機粒子であっても、架橋高分子粒子であってもよい。
無機粒子は、延伸した際にフィルムにボイドを形成することがあり、視認性向上のために白色顔料を添加する必要がないという観点から好ましく、有機粒子はボイドが生じにくいためにフィルムの強度が下がらないという観点で好ましい。
【００２６】
無機粒子としては、例えばシリカ、炭酸カルシウム、カオリン、タルク、炭酸マグネシウム、炭酸バリウム、硫酸カルシウム、硫酸バリウム、リン酸リチウム、リン酸カルシウム、リン酸マグネシウム、酸化アルミニウム、酸化ケイ素、酸化チタン、酸化ジルコニウム、フッ化リチウム、フッ化カルシウム、フッ化リチウム、ゼオライト、硫化モリブデンなどを挙げることができる。
なお、上記シリカ粒子は、二酸化ケイ素（ＳｉＯ２）の他にも、例えば含水二酸化ケイ素などを含んでいてもよい。
【００２７】
有機粒子としては、例えばアクリル樹脂、スチレン樹脂、尿素樹脂、フェノール樹脂、エポキシ樹脂、ベンゾグアナミン樹脂等を挙げることができる。
中でも、メタクリル酸メチル又はスチレン又は両方を共重合成分とする樹脂からなる粒子は、特にＰＥＴフィルムとの相性が良いため、好ましい。
その他、ポリテトラフルオロエチレン、ベンゾグアナミン樹脂、熱硬化エポキシ樹脂、不飽和ポリエステル樹脂、熱硬化性尿素樹脂、熱硬化性フェノール樹脂などの有機粒子を用いてもよい。
【００２８】
架橋高分子粒子としては、例えばジビニルベンゼンやポリアクリレート等の架橋性モノマーと、スチレン、アクリル酸、メタクリル酸、アクリル酸またはメタクリル酸の誘導体やその他の各種ビニル系モノマー等との共重合体を挙げることができる。
【００２９】
Ａ層が含有する粒子は、真比重の小さい粒子であるのが好ましい。真比重が小さければ、相対的に粒子数を増やすことができる。すなわち、同じ大きさ及び同じ含有量（質量％）において粒子の数を増やすことができ、Ａ層表面の突起の数言い換えれば密度を増やすことができ、低光沢感をより一層優れたものとすることができる。
かかる観点から、Ａ層が含有する粒子の真比重は２．０以下であるのが好ましく、中でも１．５以下、その中でも１．３以下であるのがさらに好ましい。なお、下限値としては０．５程度である。
【００３０】
Ａ層における粒子の含有量は、Ａ層の表面を好適に粗面化することができ、しかも、フィルム延伸時に破断等が生じないようにするなどの観点から、Ａ層（１００質量％）中に３〜１０質量％であるのが好ましく、その中でも４質量％以上或いは１０質量％以下、その中でも５質量％以上或いは９質量％以下、その中でも６質量％以上或いは８質量％以下であるのがさらに好ましい。
【００３１】
＜Ｃ層＞
Ｃ層は、基材層としてのＢ層を基準としてＡ層とは反対側に位置する層である。
Ｃ層は、ポリエステルを主成分樹脂として含有し、且つ粒子を含有する層である。
Ａ層の反対側にＣ層を備えることにより、本積層ポリエステルフィルムのカールを抑制することができると共に、本積層ポリエステルフィルムを貼り付ける製品との接着性を高めることができる。
【００３２】
（ポリエステルＣ）
Ｃ層の主成分樹脂をなすポリエステルＣは、Ａ層の主成分樹脂をなすポリエステルＡと同じであっても、異なるものであってもよい。
【００３３】
ポリエステルＣは、芳香族ジカルボン酸と脂肪族グリコールとを重縮合させて得られるものであればよい。前記芳香族ジカルボン酸としては、例えばテレフタル酸、２，６−ナフタレンジカルボン酸などを挙げることができ、他方の脂肪族グリコールとしては、例えばエチレングリコール、ジエチレングリコール、１，４−シクロヘキサンジメタノール等を挙げることができる。
【００３４】
また、上記ポリエステルＣは、ホモポリエステルであっても共重合ポリエステルであるのが好ましく、中でも共重合ポリエチレンテレフタレートがより好ましい。
かかる共重合ポリエチレンテレフタレートの共重合成分は、ジカルボン酸成分として、例えばイソフタル酸、フランジカルボン酸、２，６−ナフタレンジカルボン酸、アジピン酸およびセバシン酸等から選ばれる一種または二種以上を挙げることができ、他方のグリコール成分として、例えばジエチレングリコール、プロピレングリコール、ブタンジオール、１，４−シクロヘキサンジメタノール、ネオペンチルグリコール等から選ばれる一種または二種以上を挙げることができる。効果的にマット感を付与するという観点から、含有される第三成分がイソフタル酸であることが好ましい。
また、上述のようにＣ層を軟らかくする観点から、共重合ポリエチレンテレフタレートの共重合成分は、該共重合ポリエチレンテレフタレートの融点が２４０℃以下となるような共重合成分であるのが好ましく、２３５℃以下となるような共重合成分であるのがより好ましく、２３０℃以下となるような共重合成分であるのがさらに好ましい。
ポリエステルＣの融点が２４０℃以下であることで、延伸後の熱処理時にＣ層表面に比較的大きな高さを有する突起が現れやすくなり、十分な低光沢性を有するフィルムが得られるため好ましい。
【００３５】
上述したように、ポリエステルＣは、共重合成分を含有する共重合ポリエステルであっても、共重合成分を含有しないホモポリエステルであってもよく、中でも、共重合成分を０〜１０ｍｏｌ％含有するポリエステルが好ましい。特に、ポリエステルＣが、Ａ層の主成分樹脂であるポリエステルＡと同じ共重合成分を含有する場合、ポリエステルＡの共重合成分の含有割合よりも、ポリエステルＣの共重合成分の含有割合の方が低いものが好ましい。言い換えれば、ポリエステルＣの共重合成分の含有割合よりも、上記ポリエステルＡの共重合成分の含有割合の方が高い方が好ましい。Ｃ層側表面は、Ａ層側表面ほど粗くする必要がないからである。
またその際、上記ポリエステルＡの共重合成分の含有割合と上記ポリエステルＣの共重合成分の含有割合との差は５ｍｏｌ％以下であるのが好ましく、中でも４ｍｏｌ％以下、その中でも３ｍｏｌ％以下であるのがさらに好ましい。共重合成分の含有割合が上記範囲の関係を有することで、カールの抑制だけでなく、ハードコート層のような他の層をさらに積層させる際、Ｃ層と他の層との密着性を向上することもできる。
【００３６】
（粒子）
Ｃ層は、フィルム表面を軽く粗面化してハンドリング性を良くする観点、さらには、本積層ポリエステルフィルム全体のカールを防ぐ観点から、粒子を含有するのが好ましい。
【００３７】
Ｃ層における粒子の含有量は、Ｃ層（１００質量％）中に０．０２〜１０質量％であるのが好ましく、その中でも０．１質量％以上或いは５質量％以下、その中でも０．３質量％以上或いは３質量％以下、その中でも０．５質量％以上或いは２質量％以下であるのがさらに好ましい。
但し、Ｃ層側表面は、ハンドリング性を好適にする程度に粗面化できればよく、Ａ層側表面ほど粗面化する必要はないから、Ｃ層の粒子含有量（質量％）はＡ層のそれよりも少なくてよい。具体的には、Ｃ層が含有する粒子含有量は、Ａ層が含有する粒子の含有量の０．１〜１００質量％であるのが好ましく、中でも１質量％以上或いは９５質量％以下、その中でも５質量％以上或いは９０質量％以下であるのがさらに好ましい。
【００３８】
上記粒子の形状は任意である。例えば球状、塊状、棒状、扁平状等のいずれでもよい。但し、均一なマット面を得られるという観点から、球状であるのが好ましい。
粒子の硬度、比重、色等については特に制限はないし、種類の異なる２種類以上を併用してもよい。
【００３９】
上記粒子は、粗面化可能な粒子であれば特に限定されるものではない。例えば無機粒子であっても、有機粒子であっても、架橋高分子粒子であってもよい。
無機粒子は、延伸した際にフィルムにボイドを形成することがあり、視認性向上のために白色顔料を添加する必要がないという観点から好ましく、有機粒子はボイドが生じにくいためにフィルムの強度が下がらないという観点で好ましい。
Ｃ層における無機粒子、有機粒子、架橋高分子粒子としては、前記したＡ層における粒子の例示と同様であり、好ましい態様についても同様である。
【００４０】
なお、Ｃ層は、Ａ層が含有する粒子と同じ組成の粒子を含有してもよいし、異なる組成の粒子を含有してもよい。また、Ｃ層は、組成乃至大きさの異なる２種類以上の粒子を含有してもよい。
【００４１】
Ｃ層が含有する粒子は、平均粒径１．０〜１０．０μｍであるのが好ましい。
Ｃ層が平均粒径１．０μｍ以上の粒子を含有することにより、Ｃ層の表面を適度に粗面化することができる。但し、Ａ層ほど粗面化する必要はないから、Ｃ層が含有する粒子の平均粒径は１．０〜１０．０μｍであるのが好ましく、中でも２．０μｍ以上或いは８．０μｍ以下、その中でも３．０μｍ以上或いは７．０μｍ以下、その中でも４．０μｍ以上或いは６μｍ以下であるのがさらに好ましい。
【００４２】
また、本積層ポリエステルフィルムを白色化することを目的として、Ｃ層に粒子を含有させることもできる。
かかる観点からは、当該粒子の平均粒径は、光散乱効果による白色不透明性を付与する観点から、０．０５μｍ〜０．５０μｍであるのが好ましく、中でも０．１０μｍ以上或いは０．４５μｍ以下、その中でも０．２０μｍ以上或いは０．４０μｍ以下、その中でも０．２５μｍ以上であるのがさらに好ましい。
また、光散乱効果による白色不透明性を付与する観点から、金属化合物粒子であるのが好ましい。
金属化合物粒子としては、例えば酸化チタン、炭酸カルシウム、硫酸バリウム、炭酸マグネシウム、炭酸バリウム、硫酸カルシウム、リン酸カルシウム、リン酸マグネシウム、カオリン、酸化アルミニウム、酸化ジルコニウム等を挙げることができ、中でも酸化チタン、炭酸カルシウム、硫酸バリウムなどを挙げることができる。
【００４３】
＜Ｂ層＞
Ｂ層は、ポリエステルを主成分樹脂としていれば、その組成は任意である。
【００４４】
（ポリエステルＢ）
Ｂ層の主成分樹脂としてのポリエステルＢは、芳香族ジカルボン酸と脂肪族グリコールとを重縮合させて得られるものであればよい。上記ポリエステルＡ又はＣと同じポリエステルであっても異なるポリエステルであってもよい。
【００４５】
前記芳香族ジカルボン酸としては、例えばテレフタル酸、２，６−ナフタレンジカルボン酸などを挙げることができ、他方の脂肪族グリコールとしては、例えばエチレングリコール、ジエチレングリコール、１，４−シクロヘキサンジメタノール等を挙げることができる。
【００４６】
また、上記ポリエステルは、ホモポリエステルであっても共重合ポリエステルであってもよい。かかる共重合ポリエステルのジカルボン酸成分として、例えばイソフタル酸、フタル酸、テレフタル酸、２，６−ナフタレンジカルボン酸、アジピン酸およびセバシン酸等から選ばれる一種または二種以上を挙げることができ、他方のグリコール成分として、例えばエチレングリコール、ジエチレングリコール、プロピレングリコール、ブタンジオール、１，４−シクロヘキサンジメタノール、ネオペンチルグリコール等から選ばれる一種または二種以上を挙げることができる。
【００４７】
代表的なポリエステルとして、ポリエチレンテレフタレート（ＰＥＴ）、ポリエチレン−２，６−ナフタレンジカルボキシレート（ＰＥＮ）等を例示することができる。
【００４８】
なお、ポリエステルＢが、上記ポリエステルＡ及びＣと同じ共重合成分を含有する場合、Ｃ層の主成分樹脂であるポリエステルＣの共重合成分の含有割合よりも、共重合成分の含有割合が低い方が好ましい。
【００４９】
（粒子）
Ｂ層は、粒子を含有する層を備えたものであってもよいし、粒子を含有する層のみからなるものであってもよい。但し、コストの観点から、前述の有機粒子、無機粒子などの粒子を含有しない層であるのが好ましい。
【００５０】
＜その他の成分＞
上記Ａ層、Ｂ層及びＣ層の各層には、必要に応じて従来公知の耐候剤、耐光剤、遮光剤、酸化防止剤、熱安定剤、潤滑剤、帯電防止剤、蛍光増白剤、染料、顔料等を添加することができる。また用途によっては、紫外線吸収剤、特にベンゾオキサジノン系紫外線吸収剤等を含有させてもよい。例えば視認性を高めるため、白色顔料などの顔料を添加させることができる。
【００５１】
＜本積層ポリエステルフィルム及び各層の厚さ＞
本積層ポリエステルフィルムの厚みは、フィルムとして製膜可能な範囲であれば特に限定されるものではない。中でも、機械的強度、ハンドリング性および生産性などの点から、１μｍ〜３００μｍであるのが好ましく、中でも５μｍ以上或いは１２５μｍ以下、その中でも８μｍ以上或いは１００μｍ以下であることがさらに好ましい。
【００５２】
基材層としての役割を有するＢ層の厚さは、本積層ポリエステルフィルムのカールを防止するという観点から、本積層ポリエステルフィルムの厚さの６０〜９９％であるのが好ましく、中でも６５％以上或いは９９％以下、その中でも７０％以上或いは９９％以下であるのがさらに好ましい。この範囲にあることにより、Ｂ層自体にコシが出るために本積層ポリエステルフィルムのカールが発生しにくくなる。
【００５３】
Ａ層の厚さは、２．０〜１５μｍであるのが好ましく、中でも３．０μｍ以上或いは１０μｍ以下、その中でも４．０μｍ以上或いは８．０μｍ以下であるのがさらに好ましい。
Ａ層の厚さを２．０μｍ以上とすることにより、効果的にマット感を付与することができる。また、Ａ層の厚さが１５μｍを超えてもマット感の改善効果はほとんど変わらない。
【００５４】
Ｃ層の厚さは、本積層ポリエステルフィルムのカールを防止するという観点から、Ａ層の厚さと同様であるのが好ましい。かかる観点から、Ｃ層の厚さも、１．０〜２０μｍであるのが好ましく、中でも２．０μｍ以上或いは２０μｍ以下、その中でも３．０μｍ以上或いは２０μｍ以下、その中でも特に４．０μｍ以上或いは１５μｍ以下であるのがさらに好ましい。
【００５５】
＜本積層ポリエステルフィルムの物性＞
（フィルムの表面粗さ）
本積層ポリエステルフィルムのＡ層側表面の平均表面粗さ（Ｒａ）は０．３μｍ〜１．０μｍであるのが好ましい。Ａ層側表面の平均表面粗さ（Ｒａ）が上記範囲であれば、マット感を表現することができ、例えば、Ａ層側表面を、対象物にプレス圧着して離型させることで、対象物表面に当該マット感を付与することもできる。
かかる観点から、Ａ層側表面の平均表面粗さ（Ｒａ）は０．３μｍ〜１．０μｍであるのが好ましく、中でも０．４μｍ以上或いは０．９μｍ以下、その中でも０．５μｍ以上或いは０．８μｍ以下であるのがさらに好ましい。
なお、フィルムの表面粗さは、後述の実施例に記載の測定方法により測定することができる。
【００５６】
なお、Ａ層側表面は、低光沢感をより一層優れたものとするため、比較的大きな高さを有する突起が多数、言い換えれば密度高く形成された表面であるのが好ましい。但し、Ａ層側表面の平均表面粗さ（Ｒａ）の数値を見ると、Ａ層側表面の特徴、すなわち、比較的大きな高さを有する突起が多数形成された表面の特徴が、当該Ｒａの数値にはあまり現れていない点には留意が必要である。
【００５７】
他方、Ｃ層側表面の平均表面粗さ（Ｒａ）は、Ａ層側表面ほど粗面化する必要はないから、Ａ層側表面の平均表面粗さ（Ｒａ）よりも小さいことが好ましい。
中でも、Ｃ層側表面の平均表面粗さ（Ｒａ）は、０．０１μｍ〜１．０μｍであるのが好ましい。Ｃ層側表面の平均表面粗さ（Ｒａ）が上記範囲であれば、ハンドリング性だけでなく、他の層と積層する際の密着性が十分良好なものとすることができる。
かかる観点から、Ｃ層側表面の平均表面粗さ（Ｒａ）は０．０１μｍ〜１．０μｍであるのが好ましく、中でも０．０３μｍ以上或いは０．８μｍ以下、その中でも０．０５μｍ以上或いは０．５μｍ以下、その中でも０．１μｍ以上或いは０．３μｍ以下であるのがさらに好ましい。
【００５８】
（光沢度）
本積層ポリエステルフィルムのＡ層側表面の光沢度は、低光沢感を付与する観点から、２０％以下であるのが好ましい。一方、その下限は０．１％程度である。
かかる観点から、本積層ポリエステルフィルムのＡ層側表面の光沢度は、２０％以下であるのが好ましく、中でも０．１％以上或いは１０％以下、その中でも８％以下であるのがさらに好ましい。
【００５９】
＜本積層ポリエステルフィルムの製造方法＞
以下、本積層ポリエステルフィルムの製造方法の一例について説明する。但し、本積層ポリエステルフィルムの製造方法が、次に説明する方法に限定されるものではない。
【００６０】
先ず、公知の手法により、乾燥又は未乾燥の各層毎、すなわちＡ層、Ｂ層、Ｃ層及びさらなる他の層毎にそれぞれの原料を調製し、それぞれ各溶融押出装置に供給し、それぞれのポリマーの融点以上である温度に加熱し溶融混練する。次いで、各層の溶融ポリマーを、通常マルチマニホールドまたはフィードブロックを経てダイへ導き積層する。
次に、ダイから押出された溶融シートを、回転冷却ドラム上でガラス転移温度以下の温度になるように急冷固化し、実質的に非晶状態の未配向シートを得る。この場合、シートの平面性を向上させるため、シートと回転冷却ドラムとの密着性を高めることが好ましく、静電印加密着法および／または液体塗布密着法が好ましく採用される。
【００６１】
次に、得られた未延伸シートを一方向にロールまたはテンター方式の延伸機により延伸する。延伸温度は、通常７０〜１５０℃、好ましくは８０〜１４０℃であり、一段目ではフィルム流れ方向（縦方向）に延伸し、延伸倍率は通常２．５〜７倍、好ましくは３．０〜６倍である。次いで、一段目の延伸方向と直交する方向（横方向）に、通常７０〜１７０℃で、延伸倍率は通常２．５〜７倍、好ましくは３．０〜６倍で延伸する。そして、引き続き１８０〜２７０℃の温度で緊張下または３０％以内の弛緩下で熱処理を行い、二軸配向フィルムを得る方法を挙げることができる。上記の延伸においては、一方向の延伸を２段階以上で行う方法を採用することもできる。その場合、最終的に二方向の延伸倍率がそれぞれ上記範囲となるように行うのが好ましい。
【００６２】
上記熱処理、横方向に延伸した後の熱処理は、共重合成分を含有するポリエステルの融点よりも高い温度、例えばイソフタル酸成分を含むポリエステルであれば、熱処理温度は２２０℃以上が好ましく、中でも２３０〜２５０℃であることがより好ましい。Ａ層のポリエステルＡは共重合成分を含有するため、このような熱処理によって軟らかくなり、粒子が表面に浮き出て突起の高さをより大きくすることができる。
【００６３】
熱処理工程後は、熱処理の最高温度ゾーンおよび／または熱処理出口のクーリングゾーンにおいて、縦方向および／または横方向に０〜２０％弛緩する方法が好ましい。また、必要に応じて再縦延伸、再横延伸を付加することも可能である。
【００６４】
＜本積層ポリエステルフィルムの使用方法＞
本積層ポリエステルフィルムは、Ｃ層側表面を製品の表面に接着するようにして貼り付けることにより、Ａ層側表面の低光沢感を当該製品表面に付与することができる。
また、Ａ層の表面に離型層を積層すれば、例えばＡ層側表面すなわち離型層を対象物表面に当接してプレス圧着し、その後、本積層ポリエステルフィルムを剥離することで、当該対象物表面にＡ層表面の粗面化された表面状態を転写することができ、Ａ層側表面の低光沢感を当該製品表面に付与することができる。この際の製品表面としては、例えば電磁波シールド用フィルム、特にそのハードコート層表面を挙げることができる。但し、これらに限定するものではない。
【００６５】
（離型層）
上記のように、Ａ層表面に離型層を形成する場合の離型層は、架橋剤由来の架橋構造を有するのが好ましい。このような架橋構造を有していれば、優れた硬度を有することができるから、本積層ポリエステルフィルムを対象物にプレス圧着した際に十分に耐えることができる。
【００６６】
離型層の厚さに関しては、離型性を有しつつ、基材表面の粗さを平滑化しないようにする観点から、０．００１〜１μｍであるのが好ましく、中でも０．００２μｍ以上或いは０．５μｍ以下、その中でも０．００５μｍ以上或いは０．２μｍ以下、その中でも０．００８μｍ以上或いは０．１５μｍ以下、その中でも０．０１μｍ以上或いは０．１μｍ以下、その中でも特に０．０１μｍ以上或いは０．０８μｍ以下であるのがさらに好ましい。
離型層の厚さに関しては、前記離型層側表面の平均表面粗さ（Ｒａ）の０．１〜１００％、中でも０．２％以上或いは５０％以下、その中でも１．０％以上或いは２５％以下であるのが好ましい。
【００６７】
離型層は、前記Ａ層表面、すなわち、粗面化された表面に、極めて薄い薄膜として離型層を設けるのが好ましいため、塗布延伸法（インラインコーティング）を採用して形成するのが好ましい。すなわち、本積層ポリエステルフィルムを製造する際の上記縦延伸と横延伸の間に、離型層形成組成物をコーティング処理するのが好ましい。このようにすれば、延伸と同時に塗布が可能になると共に離型層の厚みを延伸倍率に応じて薄くすることができ、ポリエステルフィルムとして好適なフィルムを製造することができる。但し、この方法に限定するものではない。
【００６８】
塗布延伸法（インラインコーティング）としては、例えば、逐次二軸延伸においては特に１段目の延伸が終了して、２段目の延伸前に、「離型層形成組成物」をコーティング処理するのが好ましい。このようにすれば、延伸と同時に塗布が可能になると共に離型層の厚みを延伸倍率に応じて薄くすることができ、ポリエステルフィルムとして好適なフィルムを製造することができる。
【００６９】
離型層形成組成物からなる塗布液を塗布する方法としては、例えば、エアドクターコート、ブレードコート、ロッドコート、バーコート、ナイフコート、スクイズコート、含浸コート、リバースロールコート、トランスファロールコート、グラビアコート、キスロールコート、キャストコート、スプレーコート、カーテンコート、カレンダコート、押出コート等従来公知の塗布方法を用いることができる。
【００７０】
より具体的には、例えば、逐次二軸延伸においては、特に長手方向（縦方向）に延伸された一軸延伸フィルムに、離型層形成組成物からなる塗布液をコーティングした後に横方向に延伸してポリエステルフィルムを形成する方法が優れている。かかる方法によれば、ポリエステルフィルムの製膜と離型層の形成を同時に行うことができるため製造コスト上のメリットがあり、また、コーティング後に延伸を行うために、離型層の厚みを延伸倍率により変化させることもでき、オフラインコーティングに比べ、薄膜コーティングをより容易に行うことができる。
【００７１】
また、延伸前にポリエステルフィルム上に離型層を設けることにより、離型層をポリエステルフィルムと共に延伸することができ、それにより離型層をポリエステルフィルムに強固に密着させることができる。さらに、二軸延伸ポリエステルフィルムの製造において、クリップ等によりフィルム端部を把持しつつ延伸することで、フィルムを縦および横方向に拘束することができ、熱固定工程において、しわ等が入らず平面性を維持したまま高温をかけることができる。
それゆえ、コーティング後に施される熱処理が他の方法では達成されない高温とすることができるために、離型層の造膜性が向上し、離型層とポリエステルフィルムをより強固に密着させることができ、さらには、強固な離型層とすることができる。
【００７２】
また、離型層は、オフラインコーティングあるいはインラインコーティングによる形成に係わらず、必要に応じて熱処理と紫外線照射等の活性エネルギー線照射とを併用してもよい。離型層を形成する塗布液のポリエステルフィルムへの塗布性、接着性を改良するため、塗布前にポリエステルフィルムに化学処理やコロナ放電処理、プラズマ処理、オゾン処理、薬品処理、溶剤処理等の表面処理を施してもよい。
【００７３】
上記離型層形成組成物すなわち塗布液としては、離型剤及びバインダーを含有する樹脂組成物を挙げることができる。
【００７４】
上記離型層形成組成物に配合する「離型剤」としては、特に制限はなく、従来公知の離型剤を使用することが可能である。例えば長鎖アルキル基含有化合物、フッ素化合物、シリコーン化合物、ワックス等を挙げることができる。
中でも、光学用途に適用しても汚染の可能性が少ないという観点から長鎖アルキル基含有化合物、ワックスが好ましく、加熱しても剥離性が顕著に低下することがないという観点から、ワックスが好ましい。
【００７５】
上記ワックスとしては、天然ワックス、合成ワックス、変性ワックスなどを挙げることができる。
天然ワックスとは、植物系ワックス、動物系ワックス、鉱物系ワックス、石油ワックスである。
植物系ワックスとしては、キャンデリラワックス、カルナウバワックス、ライスワックス、木ロウ、ホホバ油等を挙げることができる。
動物系ワックスとしては、みつろう、ラノリン、鯨ロウ等を挙げることができる。鉱物系ワックスとしてはモンタンワックス、オゾケライト、セレシン等を挙げることができる。
石油ワックスとしてはパラフィンワックス、マイクロクリスタリンワックス、ペトロラタム等を挙げることができる。合成ワックスとしては、合成炭化水素、変性ワックス、水素化ワックス、脂肪酸、酸アミド、アミン、イミド、エステル、ケトン等を挙げることができる。
【００７６】
合成ワックスとしては、例えばフィッシャー・トロプシュワックス（別名サゾールワックス）、ポリエチレンワックスなどを挙げることができる。このほかに低分子量の高分子（具体的には数平均分子量５００から２００００の高分子）である以下のポリマー、すなわち、ポリプロピレン、エチレン・アクリル酸共重合体、ポリエチレングリコール、ポリプロピレングリコール、ポリエチレングリコールとポリプロピレングリコールのブロックまたはグラフト結合体等を挙げることができる。
【００７７】
変性ワックスとしては、例えばモンタンワックス誘導体、パラフィンワックス誘導体、マイクロクリスタリンワックス誘導体等を挙げることができる。ここでの誘導体とは、精製、酸化、エステル化、ケン化のいずれかの処理、またはそれらの組み合わせによって得られる化合物である。水素化ワックスとしては硬化ひまし油、および硬化ひまし油誘導体を挙げることができる。
【００７８】
中でも、ブロッキング等の特性が安定するという観点において、離型層における離型剤としては合成ワックスが好ましく、その中でもポリエチレンワックスがより好ましく、酸化ポリエチレンワックスがさらに好ましい。
合成ワックスの数平均分子量は、ブロッキング等の特性の安定性、取扱い性の観点から、通常５００〜３００００、好ましくは１０００〜１５０００、より好ましくは２０００〜８０００である。
【００７９】
また、離型層を形成する際、架橋などのために加熱することを考慮すると、上記ワックスの中でも、融点または軟化点が８０℃以上、特に１１０℃以上のものが好ましい。
【００８０】
離型層形成組成物中の離型剤の割合として、１〜５０質量％であるのが好ましく、中でも５質量％以上或いは４０質量％以下、その中でも１０質量％以上或いは３０質量％以下であるのがさらに好ましい。
離型層形成組成物中の離型剤の割合が上記範囲であることにより、良好な離型性を維持しながら、塗膜強度を高めることができる。
【００８１】
離型層の強度を上げるため、さらには濡れ性向上のため、架橋剤を含有することが好ましい。架橋剤を含有させて架橋させて離型層を形成する場合、形成後の離型層は、上述のように架橋剤に由来する架橋構造を有することになる。
【００８２】
離型層形成組成物に架橋剤を配合する場合、当該離型層形成組成物おいてバインダーが占める含有割合は、２０〜７０質量％であるのが好ましく、中でも３０質量％以上或いは６５質量％以下、その中でも４０質量％以上或いは６０質量％以下であるのがさらに好ましい。
架橋剤が占める含有割合は、１０〜７０質量％であるのが好ましく、中でも１５質量％以上或いは６０質量％以下、その中でも２０質量％以上或いは４０質量％以下であるのがさらに好ましい。
このようにバインダーの含有割合を多くして、架橋剤の含有量を少なくすることにより、塗膜強度が高まり、例えば摩擦によって離型層が剥がれ難くなり、耐久性を保持することができる。
【００８３】
架橋剤としては、従来公知の材料を使用することができる。例えばオキサゾリン化合物、イソシアネート系化合物、エポキシ化合物、メラミン化合物、カルボジイミド系化合物、シランカップリング化合物、ヒドラジド化合物、アジリジン化合物等を挙げることができる。それらの中でも、オキサゾリン化合物、イソシアネート系化合物、エポキシ化合物、メラミン化合物、カルボジイミド系化合物、シランカップリング化合物が好ましい。より離型層の強度を強化するためには、メラミン化合物やオキサゾリン化合物が好ましく、基材のフィルムとの密着性を向上させるためには、オキサゾリン化合物、イソシアネート系化合物、エポキシ化合物、カルボジイミド系化合物が好ましく、特にオキサゾリン化合物やイソシアネート系化合物が好ましい。
【００８４】
なお、離型層形成組成物からなる塗布液は、水を溶媒とする水性塗布液であってもよく、この際、少量の有機溶剤を含有していてもよい。
この際、有機溶剤としては、エタノール、イソプロパノール、エチレングリコール、グリセリン等のアルコール類、エチルセロソルブ、ｔ−ブチルセロソルブ、プロピレングリコールモノメチルエーテル、テトラヒドロフラン等のエーテル類、アセトン、メチルエチルケトン等のケトン類、酢酸エチル等のエステル類、メチルエタノールアミン等のアミン類等を例示することができる。これらは単独、もしくは複数を組み合わせて用いることができる。水性塗布液に、必要に応じてこれらの有機溶剤を適宜選択し、含有させることで、塗布液の安定性、塗布性を良好にすることができる。
【００８５】
上記離型層形成組成物には、必要に応じて、ブロッキングや滑り性改良のために、粒子を含有させることも可能である。さらに、機能層に、消泡剤、塗布性改良剤、増粘剤、有機系潤滑剤、紫外線吸収剤、酸化防止剤、発泡剤等を含有させることも可能である。
【００８６】
＜語句の説明＞
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【実施例】
【００８７】
以下、本発明を下記実施例及び比較例に基づいてさらに詳述する。
先ず、下記実施例及び比較例での各種物性の測定方法・評価方法について説明する。
なお、実施例および比較例中「部」とあるのは「質量部」を示す。また、本発明で用いた測定法は次のとおりである。
【００８８】
［評価］
（１）ポリエステルの極限粘度の測定方法
粒子を除去したポリエステル１ｇを精秤し、フェノール／テトラクロロエタン＝５０／５０（質量比）の混合溶媒１００ｍｌを加えて溶解させ、３０℃で測定した。
【００８９】
（２）粒子の平均粒径
粒子の平均粒径は、１０個以上の粒子ＸをＳＥＭ観察して粒子Ｘの直径を測定し、その平均値として求めた。その際、非球状粒子の場合は、最長径と最短径の平均値を各粒子Ｘの直径として測定した。
【００９０】
（３）平均表面粗さ（Ｒａ）の測定方法
中心線平均粗さＲａ（μｍ）をもって表面粗さとした。Ｒａは、表面粗さ測定器（（株）小坂研究所社製、ＳＥ−３Ｆ）を用いて次のようにして求めた。すなわち、測定によって得られたフィルム断面曲線からその中心線の方向に基準長さＬ（２．５ｍｍ）の部分を抜き取り、この抜き取り部分の中心線をｘ軸、縦倍率の方向をｙ軸として、粗さ曲線ｙ＝ｆ（ｘ）で表した時、次の式で与えられた値を〔μｍ〕で表した。中心線平均粗さは、試料フィルム表面から１０本の断面曲線を求め、これらの断面曲線から求めた抜き取り部分の中心線平均粗さの平均値で表した。なお、触針の先端半径は２μｍ、荷重は３０ｍｇとし、カットオフ値は０．０８ｍｍとした。
Ｒａ＝（１／Ｌ）∫L 0｜ｆ（ｘ）｜ｄｘ
【００９１】
（４）光沢度の測定及び低光沢性の評価
ＪＩＳ  Ｚ−８７４１−１９８３の方法３（６０°光沢度）によって、フィルム表面（マット面）に光を入射して測定した。
また、以下の基準で低光沢性を評価した。
◎(very  good)：光沢度が８％以下
○(good)：光沢度が８％を超え１０％以下
△(usual)：光沢度が１０％を超え２０％以下
×(poor)：光沢度が２０％を超える
【００９２】
（５）カール性の評価  
フィルムロールの状態で、室温環境下に２４時間保管した積層ポリエステルフィルム（サンプル）を、１５０ｍｍ×１５０ｍｍに切り出して測定サンプル片を得た。該測定サンプル片をガラス板上に置き、ガラス板からの四隅の浮き上がりを測定し、以下の基準でカール性を評価した。
◎(very  good)：四隅の浮き上がりの平均値が０ｍｍ以上６ｍｍ未満
○(good)：四隅の浮き上がりの平均値が６ｍｍ以上１０ｍｍ未満
△(usual)：四隅の浮き上がりの平均値が１０ｍｍ以上３０ｍｍ未満
×(poor)：四隅の浮き上がりの平均値が３０ｍｍ以上
【００９３】
（６）生産性の評価
積層ポリエステルフィルム（サンプル）を連続生産した際に、発生した破断（フィルム破れ）の回数を以下の基準で生産性を評価した。
○(good)：１日当たり１回未満
△(usual)：１日当たり１回以上３回未満
×(poor)：１日当たり３回以上
【００９４】
（７）剥離時のフィルムの凝集破壊
積層ポリエステルフィルム（サンプル）のマット層（Ａ層）に、粘着テープ（日東電工株式会社製、ポリエステル粘着テープ「Ｎｏ．３１Ｂ」）を２ｋｇゴムローラーにて１往復圧着した。その後、室温にて１時間放置後に１８０°剥離を行い、凝集破壊の発生有無を以下の基準で評価した。
○(good)：凝集破壊がなく、粘着テープが積層ポリエステルフィルムから綺麗に剥離できた。
×(poor)：凝集破壊が見られ、粘着テープによって積層ポリエステルフィルムの一部が剥ぎ取られた。
【００９５】
実施例および比較例において使用したポリエステルは、以下のようにして準備したものである。
【００９６】
［原料］
＜ポリエステル樹脂Ｉ＞
ポリエチレンテレフタレート（以降「ＰＥＴ」と称する場合がある）からなるポリエステル樹脂（極限粘度：0.63dl/g）。
＜ポリエステル樹脂II＞
ポリエチレンテレフタレート（ＰＥＴ）に、平均粒径が４．５μｍのメタクリル酸アルキル−スチレン共重合体粒子（真比重：１．１）を１０質量％配合したポリエチレンテレフタレート組成物（極限粘度：0.61dl/g）。
＜ポリエステル樹脂III＞
イソフタル酸が２２ｍｏｌ％含有する共重合ポリエチレンテレフタレート（以降「共重合ＰＥＴ」と称する場合がある）（極限粘度：0.70 dl/g、融点：１９８℃）からなるポリエステル樹脂。
【００９７】
＜ポリエステル樹脂IV＞
ポリエチレンテレフタレート（ＰＥＴ）に、平均粒径が６．０μｍのメタクリル酸アルキル−スチレン共重合体粒子（真比重：１．１）を１０質量％配合したポリエチレンテレフタレート組成物（極限粘度：0.61dl/g）。
＜ポリエステル樹脂V＞
ポリエチレンテレフタレート（ＰＥＴ）に、平均粒径が４．０μｍの球状シリカ粒子（真比重：２．１）を１０質量％配合したポリエチレンテレフタレート組成物（極限粘度：0.61dl/g）。
＜ポリエステル樹脂VI＞
ポリエチレンテレフタレート（ＰＥＴ）に、平均粒径が５．０μｍのゼオライト粒子（真比重：２．３）を１０質量％配合したポリエチレンテレフタレート組成物（極限粘度：0.61dl/g）。
＜ポリエステル樹脂VII＞
ポリエチレンテレフタレート（ＰＥＴ）に、平均粒径が４．５μｍのメタクリル酸アルキル−スチレン共重合体粒子（真比重：１．１）を１５質量％配合したポリエチレンテレフタレート組成物（極限粘度：0.58dl/g）。
【００９８】
［実施例１］
ポリエステル樹脂II及びポリエステル樹脂IIIを８０：２０の質量比率で配合した混合物を押出機にて溶融させて積層ダイのＡ層に供給する一方、積層ダイのＢ層にはポリエステル樹脂Ｉを供給し、積層ダイの他方のＣ層には、ポリエステル樹脂Ｉ、ポリエステル樹脂II及びポリエステル樹脂IIIを８０：１０：１０の質量比率で配合した混合物を供給し、この際、それぞれ押出機にてＡ層、Ｂ層、Ｃ層の押出量の比率を５：４０：５の割合で供給し、Ａ層／Ｂ層／Ｃ層の構成からなる３層の積層ポリエステル樹脂をフィルム状に押出して、３５℃の冷却ドラム上にキャストして急冷固化した未延伸フィルムを作成した。
次いで、８０℃の加熱ロールで予熱した後、赤外線加熱ヒーターと加熱ロールを併用して９５℃のロール間で縦方向に３．２倍延伸した後、次いでフィルム端部をクリップで把持してテンター内に導き、１１０℃の温度で加熱しつつ横方向に４．２倍延伸し、２４０℃で１０秒間の熱処理を行うと同時に幅方向に１０％弛緩を施して、厚み５０μｍ（Ａ層／Ｂ層／Ｃ層＝５μｍ／４０μｍ／５μｍ）の積層ポリエステルフィルム（サンプル）を得た。
【００９９】
［実施例２］
Ａ層およびＣ層について、ポリエステル樹脂Ｉ、ポリエステル樹脂II、ポリエステル樹脂IIIを２０：６０：２０の比率で配合した混合物を用いた以外は実施例１と同様にしてポリエステルフィルムを得た。
【０１００】
［実施例３］
Ａ層およびＣ層について、ポリエステル樹脂Ｉ、ポリエステル樹脂II、ポリエステル樹脂IIIを３０：５０：２０の比率で配合した混合物を用い、
それぞれ押出機にてＡ層、Ｂ層、Ｃ層の押出量の比率を１０：３５：５の割合で供給した以外は実施例１と同様にしてポリエステルフィルムを得た。
【０１０１】
［実施例４］
Ａ層について、ポリエステル樹脂II、ポリエステル樹脂IIIを７５：２５の比率で配合した混合物を用い、
Ｃ層について、ポリエステル樹脂Ｉ、ポリエステル樹脂IIを９０：１０の比率で配合した混合物を用いた以外は実施例１と同様にしてポリエステルフィルムを得た。
【０１０２】
［実施例５］
Ａ層およびＣ層について、ポリエステル樹脂Ｉ、ポリエステル樹脂IV、ポリエステル樹脂IIIを２５：５５：２０の比率で配合した混合物を用い、
それぞれ押出機にてＡ層、Ｂ層、Ｃ層の押出量の比率を６：４０：４の割合で供給した以外は実施例１と同様にしてポリエステルフィルムを得た。
【０１０３】
［比較例１］
Ａ層について、ポリエステル樹脂Ｖ、ポリエステル樹脂IIIを８０：２０の質量比率で配合した混合物を用い、
Ｃ層について、ポリエステル樹脂Ｉ、ポリエステル樹脂III、ポリエステル樹脂Ｖを８０：１０：１０の比率で配合した混合物を用いた以外は実施例１と同様にしてポリエステルフィルムを得た。
【０１０４】
［比較例２］
Ａ層について、ポリエステル樹脂VI、ポリエステル樹脂IIIを８０：２０の質量比率で配合した混合物を用い、
Ｃ層について、ポリエステル樹脂Ｉ、ポリエステル樹脂III、ポリエステル樹脂VIを８０：１０：１０の比率で配合した混合物を用いた以外は実施例１と同様にしてポリエステルフィルムを得た。
【０１０５】
［比較例３］
Ａ層およびＣ層について、ポリエステル樹脂Ｉ、ポリエステル樹脂II、ポリエステル樹脂IIIを６０：２０：２０の比率で配合した混合物を用いた以外は実施例１と同様にしてポリエステルフィルムを得た。
【０１０６】
［比較例４］
Ａ層について、ポリエステル樹脂VII、ポリエステル樹脂IIIを８０：２０の質量比率で配合した混合物を用い、
Ｃ層について、ポリエステル樹脂IIを用いた以外は実施例１と同様にしてポリエステルフィルムを得た。
【０１０７】
［比較例５］
Ａ層およびＣ層について、ポリエステル樹脂Ｉ、ポリエステル樹脂IIを４０：６０の比率で配合した混合物を用いて、Ａ層の粒子含有量を６質量％とした以外は実施例１と同様にしてポリエステルフィルムを得た。
【０１０８】
［比較例６］
Ａ層およびＣ層について、ポリエステル樹脂II、ポリエステル樹脂IIIを５０：５０の比率で配合した混合物を用いて、Ａ層の粒子含有量を１２質量％とした以外は実施例１と同様にしてポリエステルフィルムを得た。
【０１０９】
［比較例７］
Ｃ層を設けずに２層の積層ポリエステル樹脂をフィルム状に押出した以外は実施例１と同様にしてポリエステルフィルムを得た。
【０１１０】
［比較例８］
Ｂ層およびＣ層を設けずに単層の積層ポリエステル樹脂をフィルム状に押出した以外は実施例１と同様にしてポリエステルフィルムを得た。
【０１１１】
【表１】
2020049885.tif 000002
【０１１２】
【表２】
2020049885.tif 000003
【０１１３】
上記実施例の結果並びに本発明者がこれまでに行ってきた試験結果から、Ａ層、Ｂ層及びＣ層を順次備えた積層ポリエステルフィルムにおいて、Ａ層及びＣ層を、ポリエステルを主成分樹脂として含有し、且つ粒子を含有する層とし、Ｂ層はポリエステルを主成分樹脂として含有する層とし、さらに、Ａ層を、共重合成分を０．１〜１０ｍｏｌ％含有するポリエステルを主成分樹脂とし、且つ、真比重０．５〜２．０、および平均粒径２．０〜１０．０μｍの粒子をＡ層（１００質量％）中に３〜１０質量％含有するようにすると、Ａ層表面に低光沢感を付与することができ、それでいて、カールの発生を抑えることができ、さらには、破断なく効率良く製造することができることが分かった。
なお、少なくとも実施例１〜５で得られた積層ポリエステルフィルム（サンプル）に関しては、Ｃ層表面の平均表面粗さ（Ｒａ）は、Ａ層表面の平均表面粗さ（Ｒａ）よりも小さいものであった。
【産業上の利用可能性】
【０１１４】
本積層ポリエステルフィルムは、低光沢感を有しており、それでいてカールの発生を抑えることができ、破断なく効率良く製造することができるから、貼り付けたり或いは転写したりすることにより、各種製品の表面に低光沢感を付与することができるフィルムとして利用することができる。